СПОСОБ ПОЛУЧЕНИЯ БУМАГИ И КАРТОНА

1. Способ изготовления волокнистого рулонного материала на бумагоделательной или картоноделательной машине из водной целлюлозной массы, содержащей волокна, в основном полученные из древесины лиственных пород, наполнители и какие-либо обычные добавки, характеризующийся тем, что волокна, содержащиеся в целлюлозной массе, смешивают с полиэлектролитным комплексом перед добавлением наполнителей и добавок.
2. Способ по п.1, отличающийся тем, что волокнистый рулонный материал изготавливают из волокна, не подвергавшегося размолу перед формированием материала.
3. Способ по п.1, отличающийся тем, что волокнистый материал изготавливают из волокна, подвергавшегося размолу средней степени, при расходе энергии, составляющем менее 50 кВт·ч на тонну волокнистого материала.
4. Способ по любому из пп.1-3, отличающийся тем, что степень размола волокон составляет 20°ШР или менее.
5. Способ по п.1, отличающийся тем, что волокнистый рулонный материал изготавливают из волокон, подвергавшихся степени размола при расходе энергии приблизительно 50-400 кВт·ч на тонну волокнистого материала.
6. Способ по п.1, отличающийся тем, что по меньшей мере 40%, предпочтительно по меньшей мере 60 мас.% волокон составляют волокна древесины лиственных пород.
7. Способ по п.6, отличающийся тем, что 60-100%, предпочтительно 80-100 мас.% волокон составляют волокна древесины лиственных пород.
8. Способ по п.1, отличающийся тем, что полиэлектролитный комплекс представляет собой комплекс, образованный катионным полимером и анионным полимером.
9. Способ по п.8, отличающийся тем, что полиэлектролитный комплекс имеет отрицательный суммарный заряд.
10. Способ по п.9, отличающийся тем, что полиэлектролитный комплекс имеет отрицательный суммарный заряд, составляющий, по меньшей мере, -0,1 мэкв/г, предпочтительно приблизительно от -0,4 до -4,0 мэкв/г.
11. Способ по п.8, отличающийся тем, что полиэлектролитный комплекс имеет положительный суммарный заряд.
12. Способ по п.11, отличающийся тем, что полиэлектролитный комплекс имеет положительный суммарный заряд, составляющий, по меньшей мере, 0,1 мэкв/г, предпочтительно приблизительно от 0,4 до 4 мэкв/г.
13. Способ по п.8, отличающийся тем, что полиэлектролитный комплекс содержит катионный полимер и анионный полимер, полученные из углеводного полимера.
14. Способ по п.13, отличающийся тем, что анионный углеводный полимер выбран из группы анионных производных крахмала, гемицеллюлозы, целлюлозы и их смесей.
15. Способ по п.14, отличающийся тем, что анионный полимер является карбоксиметилцеллюлозой (КМЦ).
16. Способ по п.1, отличающийся тем, что полиэлектролитный комплекс содержит анионный полимер, выбранный из группы синтетических анионных полимеров, включающей полиакриловую кислоту, полиметакриловую кислоту, полистиролсульфокислоту и полиаминопропилсульфокислоту, а так же их смеси.
17. Способ по п.1, отличающийся тем, что катионный полимер выбран из группы, включающей в себя:
катионные акриловые полимеры;
катионные полиакриламиды;
полидиаллилдиалкиламмонийные полимеры;
амидоаминные полимеры катионной конденсации;
продукты конденсации, образованные между дициандиамидом, формальдегидом и аммонийной солью;
продукты реакции, образованные между эпихлоргидрином или полиэпихлоргидрином и аммиаком, первичным амином или вторичным амином;
полимеры, образованные в результате реакции между дитретичным амином или вторичным амином и дигалоалканами;
полиэтиламин, образованный посредством полимеризации этилимина; и полимеры, образованные посредством полимеризации N-(диалкил-аминоалкил)-акриламидного мономера.
18. Способ по п.17, отличающийся тем, что катионный полимер является синтетическим катионным полимером, выбранным из группы производных полиамида, содержащих функциональные аминогруппы, таких как полиамидаминэпихлоргидрин (ПАЭ).
19. Способ по п.1, отличающийся тем, что катионный полимер является полимером, полученным из углеводного полимера.
20. Способ по п.1, отличающийся тем, что полиэлектролитный комплекс предварительно изготавливают при турбулентном смешивании и подают в количестве приблизительно от 0,01 до 10 мас.%, предпочтительно от 0,05 до 5 мас.% в целлюлозную массу.
21. Способ по п.1 или 20, отличающийся тем, что волокна целлюлозной массы предварительно обрабатывают полимером.
22. Способ по п.21, отличающийся тем, что волокна обрабатывают полимером для катионизации значительной их части.
23. Способ по пп.21, отличающийся тем, что волокна обрабатывают производным полиамида в количестве от 0,01 до 10 мас.%, предпочтительно от 0,05 до 5 мас.%, содержащим функциональные группы третичного или четвертичного амина, где проценты рассчитаны на массу бумаги или картона в сухом состоянии.
24. Способ по п.21, отличающийся тем, что волокна предварительно обрабатывают частью того же самого или другого полимера, который используется для изготовления полиэлектролитного комплекса.
25. Способ по п.1, отличающийся тем, что после контакта с полиэлектролитным комплексом в течение времени удержания, составляющего приблизительно от 1 до 60 мин, предпочтительно приблизительно от 10 до 30 мин, добавляют наполнитель в количестве от 1 до 50 мас.%, предпочтительно приблизительно от 5 до 40 мас.%, более предпочтительно приблизительно от 1 до 30 мас.% из расчета на массу бумаги или картона в сухом состоянии, и другие добавки, применяющиеся для изготовления бумаги, в целлюлозную массу, которую затем подают в бумагоделательную или картоноделательную машину.
1
2
26. Способ изготовления полиэлектролитного комплекса, образованного катионным полимером и анионным полимером, включающий в себя смешивание в режиме турбулентного смешивания первого потока жидкости (Q), содержащего катионный полимер, и второго потока жидкости (Q), содержащего анионный полимер, причем режим турбулентного смешивания создают при помощи схождения потоков жидкостей при заданных скоростях.
1
2
27. Способ по п.26, отличающийся тем, что отношение между скоростями потоков Q,/Q выбирают в зависимости от анионного или катионного характера комплекса.
1
2
2
1
28. Способ по п.27, отличающийся тем, что отношение между скоростями I потоков Q,/Q или Q,/Q соответственно составляет приблизительно от 1 до 50, предпочтительно приблизительно от 1 до 20 и более предпочтительно приблизительно от 6 до 10.
29. Бумага или картон, имеющий волокнистую основу, содержащую по меньшей мере 50% волокон, полученных из древесины лиственных пород, и, кроме того, содержащую приблизительно от 0,05 до 5,0% полиэлектролитного комплекса, количество которого рассчитано на массу бумаги или картона в сухом состоянии, причем указанную бумагу или картон изготавливают способом по любому из пп.1-21.
30. Бумага или картон по п.29, отличающиеся тем, что их изготавливают из волокнистого сырья, содержащего по меньшей мере 40%, предпочтительно от 80 до 100% волокон твердой древесины.
31. Бумага или картон по п.29 или 30, которые используют в качестве бумаги или картона для печати и бумаги или картона специального назначения.
32. Применение способа по любому из пп.1-25 для улучшения по меньшей мере одного свойства бумаги или картона, содержащих наполнитель, причем указанное свойство выбирают из группы, включающей в себя механическую прочность, жесткость, текстуру, удерживающую способность, непрозрачность и белизну.